(57)【要約】金属酸化物を使用して油を改良するための組成物および方法が、本明細書中に記載される。金属酸化物は、カルボン酸（例えば、ナフテン酸）を非腐食性生成物に転化することによって油のＴＡＮを減少させるための触媒として使用され得る。いくつかの場合において、この転化は、カルボン酸の脱炭酸によって起こり、ＣＯ２を生成する。金属酸化物によって促される第２のプロセスは、炭水化物のクラッキングである。クラッキングは、粘性を減少させかつＡＰＩを増加させ、そして多くの燃料および潤滑剤に対して有用である、より低い分子量の炭水化物を生成する。ＴＡＮの減少およびＡＰＩの増加は、油の価値の増加の質を改善する。
2008504409.tif 000002
【特許請求の範囲】
【請求項１】
油を改良するための方法であって、多量の油と該多量の油を改良するのに十分な量の金属酸化剤とを接触させる工程を包含する、方法。
【請求項２】
前記金属酸化剤が、アルカリ土類金属酸化物、酸化的遷移金属酸化物、希土類金属酸化物、およびそれらの組み合わせからなる群より選択される、請求項１に記載の方法。
【請求項３】
前記アルカリ土類金属酸化物が、ベリリウム（Ｂｅ）の酸化物、マグネシウム（Ｍｇ）の酸化物、カルシウム（Ｃａ）の酸化物、ストロンチウム（Ｓｒ）の酸化物、バリウム（Ｂａ）の酸化物、およびそれらの組み合わせからなる群より選択される、請求項２に記載の方法。
【請求項４】
前記アルカリ土類金属酸化物が、酸化カルシウム（ＣａＯ）、酸化マグネシウム（ＭｇＯ）、およびそれらの組み合わせからなる群より選択される、請求項３に記載の方法。
【請求項５】
前記酸化的遷移金属酸化物は、銀（Ａｇ）の酸化物、銅（Ｃｕ）の酸化物、マンガン（Ｍｎ）の酸化物、鉛（Ｐｂ）の酸化物、ニッケル（Ｎｉ）の酸化物、およびそれらの組み合わせからなる群より選択される、請求項２に記載の方法。
【請求項６】
前記酸化的遷移金属酸化物が、ＡｇＯ、Ａｇ２Ｏ、およびそれらの組み合わせからなる群より選択される、請求項５に記載の方法。
【請求項７】
前記希土類金属酸化物が、セリウム（Ｃｅ）の酸化物、ランタン（Ｌａ）の酸化物、イットリウム（Ｙ）の酸化物、ジルコニウム（Ｚｒ）の酸化物、およびそれらの組み合わせからなる群より選択される、請求項２に記載の方法。
【請求項８】
前記接触させる工程が、約２００℃〜約４５０℃、約２５０℃〜約４５０℃、約３００℃〜約４５０℃、約３５０℃〜約４５０℃、および約４００℃〜約４５０℃からなる群より選択される温度範囲内で行われる、請求項１に記載の方法。
【請求項９】
前記接触させる工程が、約３００℃〜約３７０℃の温度範囲内で行われる、請求項１に記載の方法。
【請求項１０】
前記接触させる工程が、密封されたガラス管、オートクレーブ、流通反応装置、回分反応器、スラリー反応器、およびそれらの組み合わせからなる群より選択される反応系において実施される、請求項１に記載の方法。
【請求項１１】
前記多量の油が、地下貯留層にある、請求項１に記載の方法。
【請求項１２】
前記油が、脂肪ベースの油である、請求項１に記載の方法。
【請求項１３】
多量の水を添加して水溶性不純物を溶解する工程をさらに包含する、請求項１に記載の方法。
【請求項１４】
多量のピリジンを添加して酸の転化を促進する工程をさらに包含する、請求項１に記載の方法。
【請求項１５】
多量のニッケル（Ｎｉ）を添加して酸の転化を促進する工程をさらに包含する、請求項１に記載の方法。
【請求項１６】
多量の銅（Ｃｕ）を添加して酸の転化を促進する工程をさらに包含する、請求項１に記載の方法。
【請求項１７】
多量のＡｌ２Ｏ３を添加して酸の転化を促進する工程をさらに包含する、請求項１に記載の方法。
【請求項１８】
前記多量の油と、該多量の油の全酸度を減少させるのに十分な量の吸着材料とを接触させる工程をさらに包含する、請求項１に記載の方法。
【請求項１９】
前記吸着材料が、粘土鉱物または粘土鉱物の混合物である、請求項１８に記載の方法。
【請求項２０】
前記粘土鉱物が、カオリナイト、イライト、イライト−スメクタイト、パリゴルスカイト、モンモリロナイト、Ｃａ−モンモリロナイト、海泡石、ヘクトライト、Ｎａ−モンモリロナイト、およびそれらの組み合わせからなる群より選択される、請求項１８に記載の方法。
【請求項２１】
前記多量の油と前記量の前記金属酸化剤とを接触させる工程、および該多量の油と前記吸着材料とを接触させる工程が、並行してか、連続してか、または同時に起こる、請求項１８に記載の方法。
【請求項２２】
前記吸着材料が、酸の転化を触媒する、請求項１８に記載の方法。
【請求項２３】
多量の油の全酸度を減少させるための方法であって、該方法が、該多量の油と、該多量の油の全酸度を減少させるのに十分な量の金属酸化剤とを接触させる工程を包含する、方法。
【請求項２４】
前記油の全酸価を減少させる工程をさらに包含する、請求項２３に記載の方法。
【請求項２５】
前記多量の油中の多量のナフテン酸を減少させる工程をさらに包含する、請求項２３に記載の方法。
【請求項２６】
多量の油の粘性を減少させるための方法であって、該方法が、該多量の油と、該多量の油の粘性を減少させるのに十分な量の金属酸化剤とを接触させる工程を包含する、方法。
【請求項２７】
前記多量の油のＡＰＩ比重を増加させる工程をさらに包含する、請求項２６に記載の方法。
【請求項２８】
プロセスによって生成される多量の改良された油を含有する組成物であって、該プロセスが、以下：
多量の油を提供する工程；および
該多量の油と該多量の油を改良するのに十分な量の金属酸化剤とを接触させる工程、
を包含し、それによって該多量の改良された油が生成される、組成物。
【請求項２９】
前記金属酸化剤が、アルカリ土類金属酸化物、酸化的遷移金属酸化物、希土類金属酸化物、およびそれらの組み合わせからなる群より選択される、請求項２８に記載の組成物。
【請求項３０】
前記プロセスが、前記多量の油または前記多量の改良された油と、該多量の油の全酸度または該多量の改良された油の全酸度を減少させるのに十分な量の吸着材料とを接触させる工程をさらに包含する、請求項２８に記載の組成物。
【発明の詳細な説明】
【技術分野】
【０００１】
本願は、米国仮特許出願第６０／５８６，０２６号（２００４年７月７日出願）に基づく優先権の利益を主張する。
【０００２】
（政府の権利）
米国政府は、米国エネルギー省によって与えられた助成金第ＤＥ−ＦＣ２６−０２ＮＴ１５３８３；Ｓ−１０５，７２４号に従って、本発明において一定の権利を有する。
（発明の分野）
本発明は、油の質を、改良するか、または改善するのに有用な方法に関する。
【背景技術】
【０００３】
（発明の背景）
原油、または石油は、世界のエネルギー経済の基礎である炭水化物の複雑な混合物である。原油（通常は、非常に粘性である）は、多くの場合、夾雑物を含み、この夾雑物としては、水、懸濁固形物、水溶性の塩、および有機酸が挙げられる。これらの夾雑物は、パイプおよび油加工装置を腐食し、低下した油の質を生じる。
【０００４】
ナフテン酸（官能化されていない脂肪族カルボン酸、脂環式カルボン酸、および芳香族カルボン酸の総称）は、原油における等級の変化に見出され、そして特に、重油または生物分解された油中で優勢である。ナフテン酸は、高度の化学反応性を有し、そして製油所において、輸送パイプラインおよび蒸留ユニットの腐食の主な原因として認識されることに加えて、ナフテン酸は、多くの場合、他の物質と反応して、パイプラインおよび運転機構を詰まらせるスラッジならびにガムを形成する。結果として、高濃度のナフテン酸を含む油製品は、質が悪いと認定され、そして市場において、より低い価格を生じる。
【０００５】
その複雑な組成上の不均一性に起因して、現在、個々または小さい群のＮＡ化合物の、腐食の重大度を任意の分析的測定によって予想することは、非常に困難である。したがって、全酸度（ＴＡＮ）または中和価（Ｎｅｕｔ  Ｎｕｍｂｅｒ）（１グラムの油中の酸度を中和するのに必要とされるＫＯＨのミリグラム数によって定義される）は、一般的に、原油の腐食可能性を予想するための判定基準として採用される。この基準によって、高いＴＡＮの油（＞０．５ｍｇ  ＫＯＨ／ｇ）は、より低いＴＡＮの油より所望されず、非常に低い価格を生じる。カリフォルニア、ベネズエラ、北海、西アフリカ、インド、中国およびロシアからの原油は、代表的に、より高いナフテン酸含有量を有する。ナフテン酸の除去プロセスの開発は、高含有量のナフテン酸を有する重原油の製油処理工程の改良において、石油産業を顕著に補助する。
【０００６】
原油を製油するプロセスにおける別の重要な構成要素は、原油を点火器（ｌｉｇｈｔｅｒ）燃料および潤滑剤に有用であるより小さい炭水化物成分に転化するプロセスである。このプロセスは、「クラッキング」として公知であり、炭素−炭素結合の切断に関与し、より低い沸点を有する炭水化物を生じる。当該分野において、油の粘性の減少を生じる低温度法（ｌｏｗｅｒ−ｔｅｍｐｅｒａｔｕｒｅ  ｍｅｔｈｏｄ）に対する継続的な必要性が存在する。
【０００７】
ナフテン酸を除去するための従来の方法は、原油中に存在する有機酸を中和する苛性洗浄に基づく。しかし、この処理は、エマルションの形成を生じ、このエマルションは、一旦形成されると、分解するかまたは除去することが困難である。さらに、多くのより大きいナフテン酸の塩が、中和後にその油中に残存する。代替的なアプローチは、高レベルのナフテン酸を含む油と低レベルのナフテン酸を有する油とを混合し、それによってそのナフテン酸を希釈することである。このアプローチは、油サンプル中のカルボン酸の濃度を、最終的に減少させるが、それは、ナフテン酸を効率的に除去しない。
【０００８】
いくつかの米国特許は、油を改良するプロセスに関する。例えば、特許文献１は、油のＴＡＮを減少させるための触媒として、アルカリ土類金属酸化物の使用を記載する。特許文献２は、非金属酸化物触媒を使用して、ＴＡＮを減少させかつＡＰＩ比重を増加させるための方法を記載する。特許文献３および特許文献４は、アルコキシル化アミンを使用して、ナフテン酸（ｎａｐａｔｈｅｎｉｃ  ａｃｉｄ）を除去するための方法を記載する。しかし、上記の参考文献（これらの各々は、本明細書中に参考として援用される）に記載された技術は、それらの商業的用途に限定されるか、または大幅な改善の余地がない。
【特許文献１】米国特許第５，９８５，１３７号明細書
【特許文献２】米国特許第６，５４７，９５７号明細書
【特許文献３】米国特許第６，０９６，１９６号明細書
【特許文献４】米国特許第５，９６１，８２１号明細書
【発明の開示】
【発明が解決しようとする課題】
【０００９】
製油した石油に対する継続的な需要に基づき、当該分野において、油の粘性および油中のナフテン酸の量の両方を減少させるための改善された技術に対する顕著な必要性が、存在する。
【課題を解決するための手段】
【００１０】
（発明の要旨）
本明細書中に記載される発明は、金属酸化物を使用して油を改良するための組成物および方法を提供する。本発明の１つの実施形態は、多量の油が、この多量の油を改良するのに十分な量の金属酸化剤と接触させられる、油を改良するための方法を包含する。
【００１１】
さらなる実施形態は、方法を包含し、ここで上記金属酸化剤は、アルカリ土類金属酸化物、酸化的遷移金属酸化物、希土類金属酸化物、およびそれらの組み合わせからなる群より選択される。
【００１２】
さらなる実施形態は、方法を包含し、ここで上記アルカリ土類金属酸化物は、酸化カルシウム（ＣａＯ）、酸化マグネシウム（ＭｇＯ）、ならびにベリリウム（Ｂｅ）の酸化物、マグネシウム（Ｍｇ）の酸化物、カルシウム（Ｃａ）の酸化物、ストロンチウム（Ｓｒ）の酸化物、バリウム（Ｂａ）の酸化物、銀（Ａｇ）の酸化物、銅（Ｃｕ）の酸化物、マンガン（Ｍｎ）の酸化物、鉛（Ｐｂ）の酸化物、ニッケル（Ｎｉ）の酸化物、セリウム（Ｃｅ）の酸化物、ランタン（Ｌａ）の酸化物、イットリウム（Ｙ）の酸化物、ジルコニウム（Ｚｒ）の酸化物、およびそれらの組み合わせからなる群より選択される。
【００１３】
よりさらなる実施形態は、方法を包含し、ここで上記酸化的遷移金属酸化物は、ＡｇＯ、Ａｇ２Ｏ、およびそれらの組み合わせからなる群より選択される。
【００１４】
本発明の他の実施形態は、上記反応の温度に関連し、上記接触させる工程は、約２００℃〜約４５０℃、約２５０℃〜約４５０℃、約３００℃〜約４５０℃、約３５０℃〜約４５０℃、および約４００℃〜約４５０℃、ならびに約３００℃〜約３７０℃からなる群より選択される温度範囲内で行われる。
【００１５】
他の実施形態は、油を改良するシステムを包含し、上記接触させる工程は、密封されたガラス管、オートクレーブ、流通反応装置、回分反応器、スラリー反応器（ｓｌｕｒｒｙ  ｒｅａｃｔｏｒ）、およびそれらの組み合わせからなる群より選択される反応系において実施される。
【００１６】
さらなる実施形態は、方法を包含し、ここで上記多量の油は、地下貯留層（ｓｕｂｓｕｒｆａｃｅ  ｒｅｓｅｒｖｏｉｒ）にある。
【００１７】
さらなる実施形態は、方法を包含し、ここで上記油は、脂肪ベースの油である。
【００１８】
さらなる実施形態は、方法を包含し、ここで多量の水が添加されて、水溶性不純物が溶解される。
【００１９】
さらなる実施形態は、方法を包含し、ここでピリジン、ニッケル（Ｎｉ）、銅（Ｃｕ）、および／またはＡ１２Ｏ３が添加されて、酸の転化が促進される。
【００２０】
さらなる実施形態は、上記多量の油が、上記多量の油の全酸度を減少させるのに十分な量の吸着材料と接触させられる、方法を包含する。
【００２１】
よりさらなる実施形態は、方法を包含し、ここで上記吸着材料は、粘土鉱物または粘土鉱物の混合物である。これらの鉱物は、カオリナイト、イライト、イライト−スメクタイト、パリゴルスカイト、モンモリロナイト、Ｃａ−モンモリロナイト、海泡石、ヘクトライト、Ｎａ−モンモリロナイト、およびそれらの組み合わせからなる群より選択され得る。上記多量の油と、上記吸着材料および上記金属酸化剤とを接触させる工程は、並行してか、連続してか、または同時に起こり得る。他の実施形態は、方法を包含し、ここで上記吸着材料は、酸の転化を触媒する。
【００２２】
別の実施形態は、多量の油の全酸度を減少させるための方法を包含し、この方法は、この多量の油と、この多量の油の全酸度および／または全酸価を減少させるのに十分な量の金属酸化剤とを接触させる工程を包含する。
【００２３】
さらなる実施形態は、方法を包含し、ここで上記全酸度を減少させる工程は、上記多量の油中の多量のナフテン酸を減少させる工程を包含する。
【００２４】
さらなる実施形態は、多量の油の粘性を減少させるための方法を包含し、この方法は、多量の油と、この多量の油の粘性を減少させるのに十分な量の金属酸化剤とを接触させる工程を包含する。さらなる実施形態は、方法を包含し、ここでこの多量の油の粘性を減少させる工程は、この多量の油のＡＰＩ比重を増加させる工程を包含する。
【００２５】
さらなる実施形態は、プロセスによって生成される多量の改良された油を含有する組成物を含み、このプロセスは、以下の工程を包含する：多量の油を提供する工程；およびこの多量の油と、この多量の油を改良するのに十分な量の金属酸化剤とを接触させる工程。
【００２６】
よりさらなる実施形態は、改良された油の組成物を含み、ここでその生産に使用される上記金属酸化剤は、アルカリ土類金属酸化物、酸化的遷移金属酸化物、希土類金属酸化物、およびそれらの組み合わせからなる群より選択される。
【００２７】
さらなる実施形態はまた、改良された油の組成物を含み、ここで上記プロセスは、上記多量の油または上記多量の改良された油と、この多量の油またはこの多量の改良された油の全酸度を減少させるのに十分な量の吸着材料とを接触させる工程をさらに包含する。
【発明を実施するための最良の形態】
【００２８】
（発明の詳細な説明）
本願の目的は、金属酸化物を使用して油の質を改良しそして／または改善するための、対費用効果の高い方法を提供することである。本発明の代替的な実施形態にしたがって、以下の２つの方法が別個かまたは一緒に実行されて、これが達成され得る：（１）油中に存在するカルボン酸（例えば、ナフテン酸）の量を減少させること、および（２）油の粘性を減少させること。本発明は、金属酸化物が油を改良するために使用され得ることを示した、驚くべき研究に基づく。他の特徴は、次の議論においてより詳細に記載されるように、プロセスに加えられ得る。本明細書中に開示される金属酸化物による油の処理は、油中のカルボン酸レベルおよび油中の粘性の両方を減少させることによって、その油の質を改善し得る。
【００２９】
特に明記されない限り、本明細書中で使用される専門用語および科学用語は、本発明が属する分野の当業者によって、一般的に理解されるものと同じ意味を有する。当業者は、本明細書中に記載されるものと類似するか、または等価である、多くの方法および材料を認識し、これらは、本発明の実施おいて使用され得る。実際に、本発明は、決して記載される方法および材料に限定されない。
【００３０】
本明細書中で使用される場合、用語「油」とは、液体の、炭水化物ベースまたは脂肪ベースの物質をいい、これらは、動物、植物、もしくは鉱床から得られるか、または人工的に製造される。一般的に、油は、水と混和できない。用語「油」はまた、石油および石油誘導体を包含する。
【００３１】
本明細書中で使用される場合、用語「石油」（または原油）とは、ガス状の相、液相または固相中の炭水化物から主に構成される、天然に存在する混合物をいう。石油は、アスファルト、ディーゼル燃料、燃料油、ガソリン、ジェット燃料、潤滑油、およびプラスチックが挙げられる、多くの有用な製品に加工（製油）され得る。
【００３２】
油中のカルボン酸のレベルを減少させるための機構としては、以下が挙げられる：（１）酸の転化（カルボン酸が非腐食性成分に変換されるプロセス）、および（２）そのシステムからカルボン酸を除去する固体吸着剤の使用。これらの加工の両方の目的は、サンプルの全酸価（ＴＡＮ）を減少させることである。本発明の種々の実施形態と関連して、これらの技術は、一緒かまたは別個に実行され得る。
【００３３】
上記ＴＡＮまたは中和価は、１グラムの油中の酸度を中和するのに必要とされるＫＯＨのミリグラム数によって定義される。このＴＡＮおよび中和価は、一般的に、原油の腐食可能性を予想するための判定基準として採用される。高いＴＡＮの油（＞０．５ｍｇ  ＫＯＨ／ｇ）は、より低いＴＡＮの油より所望されず、このような油が市場で販売される場合に非常に低い価格を生じる。カリフォルニア、ベネズエラ、北海、西アフリカ、インド、中国およびロシアからの原油は、代表的に、他の供給源から得られた原油より高いＴＡＮを有する。
【００３４】
油の質を改善するための別の技術は、大きい炭水化物を、より小さい炭水化物に転化することによって油の粘性を減少させることである。このプロセスはまた、「クラッキング」として公知である。粘性は、せん断応力下における変形に対する流体の抵抗性の指標である。それは、一般的に、「厚さ」または注ぎに対する抵抗性として理解される。粘性は、流れに対する、流体の内在的な抵抗性を示し、そして流体摩擦の指標として考えられ得る。粘性を定量化するために有用な単位は、「センチポイズ」またはｃＰである。しばしば用いられる粘性についての代替的な単位は、「ＡＰＩ比重」である。
【００３５】
用語「ＡＰＩ比重」とは、Ａｍｅｒｉｃａｎ  Ｐｅｔｒｏｌｅｕｍ  Ｉｎｓｔｉｔｕｔｅ（ＡＰＩ）によって採用された、液体石油製品の密度を示すための一般に認められた尺度をいう。このＡＰＩ比重は、比重に関連し、これは、任意の物質の質量と、４℃における同じ体積の純水の質量との比である。ＡＰＩ比重の単位は、度として表され、そして一般的に、ＡＰＩ比重が高くなるにつれて、油は軽くなり、そして粘性は低くなる。原油は、多くの場合、その測定されたＡＰＩ比重に従って、軽いか、中間か、または重いかに分類される。概して、より高いＡＰＩ比重度の油の値は、より大きい商業的価値を有し、そしてより低い度の値は、より低い商業的価値を有する。
【００３６】
本明細書中で使用される場合、用語「クラッキング」とは、複雑な物質（例えば、石油中の高分子量の炭水化物）が、（より低い沸点を有する傾向にある）より小さい分子へと分解されるプロセスをいう。一般的に、クラッキングは、炭素−炭素結合の破壊を包含する。クラッキングは、加熱（熱クラッキング）および触媒作用（触媒クラッキング）を含む多くのプロセスの結果として起こり得る。金属酸化物による油の処理は、クラッキングプロセスを促進することによってその油の質を上昇させ得る。油と１種以上の金属酸化物とを接触させる工程は、クラッキングプロセスを、より低い温度で起こさせ得る。
【００３７】
本明細書中で使用される場合、用語「改良（ｕｐｇｒａｄｅ）」とは、油の質が改善されるプロセスをいう。改良された油は、その全酸度の実質的な減少、その粘性の実質的な増加、またはそれらの組み合わせを生じるプロセスを受けた油として定義され得る。全酸度の「実質的な」減少（この用語が本明細書中で使用されて、全酸度を修飾する場合）は、ＴＡＮ１単位を超えるＴＡＮの減少として定義され得る。粘性の「実質的な」減少（この用語が本明細書中で使用されて、粘性を修飾する場合）は、ＡＰＩ１度を超えるＡＰＩ比重の増加、または１ｃＰを超えるｃＰ数の減少として定義され得る。
【００３８】
油を改良するプロセスは、図１に示される。図１において、原油または送り１０１は、油ポンプ１０２によってこのシステムに供給される。このプロセスは、流量制御システム１０３を備え得る。その油の予熱およびナフテン酸の吸着が行われ得るユニット１０４がまた、このプロセスに備えられ得る。ボックス１０５は、必要に応じた水パージ工程またはガスパージ工程を示す。このプロセスはまた、触媒コンバーター１０６を備え得る；金属酸化物触媒を含み得、そして油を改良する反応が起こる装置のユニット。触媒作用の後に、この油は、冷却ユニット１０７を通過し得る。触媒コンバーター１０６のために温度および圧力を制御するユニット１０８がまた、備えられ得る。ボックス１０９は、触媒による転化の生成物を示す。１回目の触媒による転化の後に、その油をさらに改良するためにこのプロセスを繰り返すことが、所望され得る。これを達成するために、ボックス１１０は、必要に応じた再循環ループを示す。この油改良プロセスは、多くの場合、気体の生成を生じ、これは、ボックス１１１によって表される。これらの気体は、ボックス１１２に示されるように精製され得、次いでこれらの気体は、ボックス１１３に示されるように部分的に燃焼されて、触媒による転化のための熱を発生させる。その後、上に記載されるような加工を受けた油は、ボックス１１４に示されるように、さらなる加工のために製油所に送られ得る。図１は、このプロセスの一般的な例示としてのみ示され；当業者は、構成プロセスが、個々の必要性に合わせて、追加され得るか、削除され得るか、または改変され得ることを認識する。
【００３９】
酸の転化は、有機性のカルボン酸（例えば、ナフテン酸）が脱炭酸されるプロセスであり、このプロセスは、多くの場合、ＴＡＮの減少をもたらす。酸の転化の１つの考えられる生成物は、二酸化炭素（ＣＯ２）である。しかし、酸の転化はまた、ＣＯ２生成の非存在下で起こり得る。酸の転化の他の考えられる生成物は、従来の酸−塩基反応を介したカルボン酸塩の形成および／または金属酸化物によるＣＯ２の吸着を介したアルカリ土類金属の炭素塩の形成を含む。金属酸化物媒介性の酸の転化の間に起こり得る反応の例は、図２に示され、図２においては、ＭｇＯが、例示の目的のために使用される。
【００４０】
ＴＡＮを減少させるための酸の転化に対して代替的な方法は、吸着固体材料によるカルボン酸の結合を包含する。吸着剤は、その表面上に物質もしくは粒子を結合するかまたは収集し得る材料である。当業者によって容易に認識されるように、多くの吸着材料が、油から酸を除去しそして／またはＴＡＮを減少させるために使用され得、例としては、多くの異なるクレーが挙げられる。本発明の１つの実施形態において、吸着および触媒的な酸の転化は、図３Ａに示されるように、多量の油のＴＡＮを減少させるために、個別かまたは連続して行われ得る。この吸着および酸の転化が連続して起こる場合、多量の油は、一方のプロセスに供され、次いで同じ多量の油は、他方のプロセスに供される。一連の反応は、最初に起こる酸の転化または吸着のいずれかによって始まり得る。
【００４１】
本発明のさらなる実施形態において、上記酸の転化および上記吸着は、図３Ｂに示されるように、並行して実施され得る。これらの反応が並行して実施される本発明の実施形態において、油の２つの異なる量が、処理され；一方は、酸の転化を促すために金属酸化物と接触させられ、そして他方は、カルボン酸を除去するために吸着剤と接触させられる。並行した反応の後、油の２つの量は、合わせられ得るが；これは、必須ではない。３０１は、吸着が一連の反応において行われ得るこのシステム中の領域を示す。３０２は、触媒的処理が一連の反応において起こり得る場所を示す。ボックス３０３およびボックス３０４は、吸着および触媒的処理が、並行した反応において起こり得る場所を、それぞれ示す。
【００４２】
本発明のなお別の実施形態において、吸着および酸の転化は、多量の油を伴って、同時に起こる。実際に、当業者によって容易に認識されるように、単一の材料が、吸着および酸の転化の両方を同時に行うために使用され得る。例えば、多くの異なる金属酸化物を含有する粘土鉱物は、酸の転化および吸着の両方を触媒し得るかもしれない。
【００４３】
金属酸化物は、１個以上の酸素分子と結合した１個以上の金属原子を含む化合物として定義される。金属酸化物の異なる分類としては、アルカリ土類金属酸化物、酸化的遷移金属酸化物、および希土類金属酸化物が挙げられる。アルカリ土類金属酸化物の例としては、カルシウム（Ｃａ）の酸化物、ストロンチウム（Ｓｒ）の酸化物、マグネシウム（Ｍｇ）の酸化物、およびバリウム（Ｂａ）の酸化物が挙げられるが、これらに限定されない。酸化的遷移金属酸化物の例としては、銀（Ａｇ）の酸化物、銅（Ｃｕ）の酸化物、マンガン（Ｍｎ）の酸化物、鉛（Ｐｂ）の酸化物、ニッケル（Ｎｉ）の酸化物、コバルト（Ｃｏ）の酸化物、および鉄（Ｆｅ）の酸化物が挙げられるが、これらに限定されない。希土類金属酸化物の例としては、ランタニド系列の酸化物、ならびにセリウム（Ｃｅ）の酸化物、ランタン（Ｌａ）の酸化物、イットリウム（Ｙ）の酸化物、およびジルコニウム（Ｚｒ）の酸化物、およびスカンジニウム（Ｓｃ）の酸化物が挙げられるが、これらに限定されない。当業者によって容易に認識されるように、本発明の代替的な実施形態と組み合わせて使用するのに適した多くの金属酸化物が、存在する。
【００４４】
本明細書中で使用される場合、用語「金属酸化剤」とは、金属酸化物または金属酸化物の混合物をいう。金属酸化剤はまた、他のさらなる不活性成分を含み得る。
【００４５】
本明細書中で使用される場合、用語「接触させる工程（ｃｏｎｔａｃｔｉｎｇ）」とは、２つ以上の反応成分が互いに隣接して十分に近接し、これらの成分が互いに化学的に反応し得るようなプロセスをいう。
【００４６】
本明細書中で使用される場合、用語「ナフテン酸」とは、しばしば石油および石油製品中に見出される、官能化されていない脂肪族カルボン酸、脂環式カルボン酸、および芳香族カルボン酸の群をいう。ナフトエ酸は、一般に、式ＣｎＨ２ｎを有するナフテン酸の型である。
【００４７】
当業者は、本発明の代替的な実施形態との組み合わせにおいて、油を改良するプロセスに適した種々の異なる型の反応器が存在することを認識する。ここで、いくつかの例が、提供されるが、本発明の適用は、決してこれらの特定の反応器の使用に限定されない。酸の転化反応を実施するための１つのシステムは、密封されたガラス管の回分反応器である。酸のサンプル、触媒、および／または他の添加剤（存在する場合）（ミリグラムの量）は、真空下でガラス管中に密封され得る。その後、これらの密封されたガラス管は、制御された反応条件下において所望の反応を開始するために、オーブン中に配置され得る。これらの反応は、約２００℃〜約４５０℃の温度範囲で約４時間実施され得るが、この範囲外の温度、ならびにより長いかまたはより短いインキュベーション時間もまた、適切であり得；特に、そのシステムの構成およびその規模に依存する。反応気体は、標準的な気体輸送法を使用して、真空ライン中に収集され得、そして定量化され得る。
【００４８】
原油検査実験のために、より大きいサンプル容量が、しばしば必要とされ、そしてオートクレーブ反応器を使用する代替的な実験手順が、確立された。例えば、約４０ｍＬの容量を有するオートクレーブ反応器が、使用され得る。サンプル操作手順は、以下の通りである：（ｉ）多量の油および金属酸化剤（油の２〜５重量％）は、反応器に添加される；（ｉｉ）その内容物は、この反応器を振盪することによって１時間混合される；（ｉｉｉ）この反応は、反応器を動かし続けて反応物と触媒との間の接触を維持しつつ、２５０〜３００℃の温度範囲で４時間インキュベートされる；（ｉｖ）この反応器は、その反応の終点にて冷却され、そして処理された油は、ジクロロメタンまたは別の適切な溶媒を使用した溶媒抽出によって取り出される。この溶媒抽出は、例えば、真空濾過し、次いで溶媒を蒸発させることによって実施され得る。
【００４９】
図４Ａに例示的に示されるように、上記酸の転化を実施するための代替的なシステムとしては、流通反応装置システムが挙げられ、この流通反応装置システムは、一般に、低い運転費用を有する。流通反応装置は、固定層触媒または非固定層触媒のいずれかを有し得る。流通反応装置において、その反応物流体は、触媒を含む１つ以上の管型反応器を通って流れる（図４Ｂを参照のこと）。流通反応装置は、継続的に運転され得、そして多くの場合、一回の通過において酸の転化を起こさせる。さらに、それらは、比較的長い触媒の接触時間を可能にし、そしてこの触媒からこの生成物を分離する直接的なプロセスを提供する。
【００５０】
流通反応装置の設備において、ポンプ４００が使用されて、デカンまたは別の適切な溶媒が輸送管４０２に一定の流量で供給される。圧力計１および圧力計２（それぞれ、４０１および４０３）は、この輸送管の上流および下流のシステムの圧力変化を示す。原油は、他方の輸送管に添加され、そしてデカンによって輸送ピストンを通して押し出される。Ｎ２（または他の適切な気体）パージライン４０４が使用されて、油が反応後にこのシステムからパージされ得る。触媒反応は、炉４０５中で行われ、この炉は、温度制御ユニット４０６によって調節される。得られた油は、この反応の終点にて容器４０７中に収集され得る。この反応は、止め弁（それぞれ、４０８および４０９）を有し得る。これらの輸送チュービングラインおよび弁は、加熱テープによってくるまれ得、そして油が容易に流れる温度に油を維持するために８０℃または約８０℃に維持され得るが；この温度は、本発明の代替的な実施形態に関連して変えられ得る。流通反応装置システムの必要に応じた構成要素としては、流量制御ユニット、熱供給源、油再循環ループ、油冷却ユニットなどが挙げられるが、これらに限定されず、これらは、当業者によって容易に認識される。固定層流通反応装置システムは、産業用途に必要とされる反応容量に適応するように、スケールアップされ得る。
【００５１】
酸の転化プロセスに対して適切であり得る他の型の反応系としては、回分反応器システムおよびスラリー反応器システムが挙げられる。回分反応器は、上記反応成分がタンクまたは他の適切な容器に添加されるシステムである。一般に、全ての反応成分は、この反応のはじめにおいて添加され、そして生成物は、この反応が所望の量の時間に達するまでこのタンクの中に残る。この反応後、その生成物は、分析またはさらなる処理のために取り出される。スラリー反応器は、触媒が反応物と継続的に混合されて、懸濁固形物を含む液体として定義されるスラリーとして、この反応混合物が維持されることを除いて、回分反応器と同様である。回分反応器システムおよびスラリー反応器システムの両方は、当業者による産業上の設定の必要性に適応するように、容易にスケールアップされ得る。
【００５２】
脱炭酸は、酸の転化プロセスにおいて重要である。脱炭酸機構の理論上の研究は、ラジカル経路は、遷移金属（例えば、Ｃｕ（ＩＩ）およびＭｎ（ＩＩＩ））が含まれる場合に優勢であることを示唆する。これらのカチオン性化学種は、閉殻（Ｃｕ（ＩＩ），−３ｄ９電子配置〜Ｃｕ（Ｉ），−３ｄ１０電子配置）および半閉殻（Ｍｎ（ＩＩＩ）−３ｄ４電子配置〜Ｍｎ（ＩＩ）−３ｄ５電子配置）に起因する内部の電子移動を発生し得る。これらの研究はまた、協奏した経路が、卑金属に関する機構であり得ることを示唆する。協奏した経路において、β−炭素上の求核攻撃は、自発性の工程である。これらの研究は、金属表面上のヒドロキシル基が炭素−炭素結合の破壊を支援し得ることを、さらになお示唆する。任意の特定の理論に拘束されることを望まないが、おそらく、塩基性条件は初期の塩基−酸反応を促進する一方で、酸性条件はその後の脱炭酸反応を促進すると考えられる。
【００５３】
酸の転化に加えて、吸着は、油からカルボン酸（例えば、ナフテン酸）を除去するための有効な方法である。「吸着材料」とは、別の物質を吸着する能力または傾向を有する材料をいう。粘土鉱物は、ナフテン酸を除去する固体吸着剤として使用されてきた。粘土鉱物の主要な構成成分は、ケイ素、アルミナ、および水であり、多くの場合、かなりの量の鉄カチオン、アルカリカチオン、およびアルカリ土類カチオンを含む。天然のクレーは、通常、高いカチオン交換容量（ＣＥＣ）および表面積を有する。さらに、それらは、安価でありかつ環境に優しい。粘土鉱物は、多くの有機化合物と相互作用して、安定性および特性が変化する錯体を形成し得る。クレーと有機物との相互作用は、シリケートの層、無機カチオン、水および有機分子に関する多変量反応である。酸化合物と固体表面との間の化学親和力は、酸性分子、この酸性分子に存在する官能基（例えば、疎水基（−Ｃ−Ｃ−Ｃ−Ｃ−）、電気的陰性基（−Ｃ＝Ｏ、−Ｃ−Ｏ−Ｃ−、−ＯＨ）、π結合（−Ｃ＝Ｃ−、芳香環））、および酸性分子の立体配置の構造（分子量、鎖の長さなど）に依存する（Ｋｏｗａｌｓｋａ，Ｍ．ら、Ｔｈｅ  Ｓｃｉ．ｏｆ  ｔｈｅ  Ｔｏｔａｌ  Ｅｎｖｉｒｏｎ．、（１９９４）１４１、２２３−２４０）。金属酸化物を吸着するのに有用であり得るクレーの例としては、カオリナイト、イライト、イライト−スメクタイト、パリゴルスカイト、モンモリロナイト、Ｃａ−モンモリロナイト、海泡石、ヘクトライト、およびＮａ−モンモリロナイトが挙げられるが、これらに限定されない。
【００５４】
ゼオライトはまた、油を部分的に改良するために使用され得る。ゼオライトは、多孔性構造を有する、合成かまたは天然に存在する鉱物である。一般に、それらは、種々の陽イオン、および他の化合物に適応し得る柔軟な構造（ｏｐｅｎ  ｓｔｒｕｃｔｕｒｅ）を有する水和したアルミノケイ酸の鉱物である。いくつかの、より一般的な天然に存在する鉱物ゼオライトは、以下である：方沸石、斜方沸石、輝沸石、ソーダ沸石、灰十字石、および束沸石。例示の鉱物の式は、以下である：Ｎａ２Ａ１２Ｓｉ３Ｏ１０−２Ｈ２Ｏ（ソーダ沸石についての式）。天然ゼオライトは、火山岩および火山灰層を形成し、アルカリ性の地下水と反応する。アルカリおよび有機性の鋳型の存在下におけるシリカ−アルミナゲルのゆっくりとした結晶化のプロセスによって形成される、数種の型の合成ゼオライトが存在する。ＺＳＭファミリーおよびＨＺＳＭファミリー中のゼオライトは、油を改良するために有用であり得る物質によってコーティングされ得る。ＺＳＭ−５は、油のクラッキングにおけるその有用性について、既に周知である。
【００５５】
上に記載された方法は、石油から腐食性物質（例えば、カルボン酸）を除去するのに有用である。しかし、このプロセスはまた、当該分野、および関連分野の当業者によって容易に認識されるように、他の脂肪ベースの油（例えば、植物由来の油および動物由来の油）に対して適切であり、そしてこのような関連分野に対する本発明の技術の適用は、本発明の範囲内であると見なされる。これらの他の型の油は、多くの場合、これらの油の安定性に負の影響を与える望まれない化学反応を生じるナフテン酸を含む。したがって、これらの型の油中の酸を除去する方法は、本発明の有益な目的であり、そして本発明の範囲内にある。
【００５６】
上記油の質を改良するための方法は、地表の上、および地表の下（例えば、地下のオイルプール）の両方で適用可能である。したがって、本発明の代替的な実施形態と組み合わせて使用される反応器は、地上の環境または地下の環境において使用するために構成され得る。これらの構成のいずれかまたは両方は、本発明の技術の特定の産業用途に依存して所望され得る。
【００５７】
本発明の代替的な実施形態において、異なる物質の範囲は、本明細書中に記載される油を改良する反応の１つ以上に加えられ得、この油を改良する反応は、上記反応プロセスに役立つか、または上記改良を容易にするかもしくは向上させる。いくつかのこのような添加剤は、水およびピリジン、銅、ニッケル、Ａ１２Ｏ３ならびに他の金属物質または有機物質である。
【００５８】
当業者は、本明細書中に記載されるプロセスが、反応器の型、サンプルのサイズおよび多くの他の条件に依存して、種々の異なる温度にて種々の長さの時間で実施され得ることを認識する。本発明の代替的な実施形態との組み合わせにおいて、油のサンプルと金属酸化物とを接触させるのに適切であり得る温度範囲の例は、以下の通りであるが、決してそれらに限定されない：約２００℃〜約４５０℃、約２５０℃〜約４５０℃、約３００℃〜約４５０℃、約３５０℃〜約４５０℃、約４００℃〜約４５０℃、および約３００℃〜約３７０℃。これらの範囲は、例示の目的で与えられ、そして限定の目的で与えられない。
【００５９】
以下の実施例は、例示の目的で提供され、そして限定の目的で提供されない。
【実施例】
【００６０】
（実施例１）
（全酸価測定）
室内の全酸価（ＴＡＮ）測定法を、ＡＳＴＭ標準方法Ｄ６６４の手順に従って構築した。この測定の原理は、ＰＨ／ｍｖ計測器（Ｏａｋｔｏｎ  ＰＨ５１０  Ｓｅｒｉｅｓ）によって決定される非水性の酸塩基電位差滴定に基づく。
【００６１】
（手順）
（アルコール性水酸化カリウム溶液の調製）
６ｇのＫＯＨを、約１Ｌの無水イソプロパノールに添加した。次いでこの溶液を、穏やかに３０分間煮沸して、この溶液中のＫＯＨの溶解性を増加させた。この溶液を、一晩保存し、次いでフタル酸水素カリウム（ＫＨＣ８Ｈ４Ｏ４またはＫＨＰ）によって標準化した。
【００６２】
（アルコール性ＫＯＨ溶液の標準化）
上記溶液を、ＣＯ２を含まない水に溶解した重み付けした量（ｗｅｉｇｈｅｄ  ｑｕａｎｔｉｔｙ）のＫＨＰの電位差滴定によって標準化した。
【００６３】
（油サンプルの調製）
１つの５ｇの油サンプルを、１２５ｍＬの滴定溶媒（５００ｍＬのトルエン／４９５ｍＬの無水イソプロパノール／５ｍＬの水）に溶解した。次いで、得られた溶液を、濾過し、そして滴定容器として使用される２５０ｍＬビーカーに移した。
【００６４】
（油サンプルに対するＫＯＨの滴定）
適切な量のＫＯＨアルコール性溶液を、添加した。一旦、定電位を観察し、この計測器の測定値を、記録した。上記サンプルを変曲点の近くまで滴定した場合、数滴のＫＯＨを添加した。各組のサンプルに関して、並行してブランクの滴定を、コントロールとして行った。
【００６５】
（計算）
添加したＫＯＨ溶液の容量  対  対応する電極電位（ｍｖ）を、プロットした。油サンプルおよび溶媒のみに対する変曲点Ａならびに変曲点Ｂを、記録した。これらは、単位ＫＯＨに対する最も大きい電位の変化を反映すると考えられる。ＴＡＮを、以下の方程式を使用して計算した：酸価（１ｇあたりのＫＯＨのｍｇ）＝（Ａ−Ｂ）×Ｍ×５６．１／Ｗ。この方程式において、Ｍは、アルコール性ＫＯＨ溶液の濃度（ｍｏｌ／Ｌ）であり、そしてＷは、このサンプルの質量（ｇ）である。
【００６６】
（結果）
ＫＨＰに対するＫＯＨおよび油に対するＫＯＨについての２つの代表的な滴定曲線を図５Ａおよび図５Ｂに示す。それぞれの場合において、これらの変曲点は、明確に観察された。これらの結果は、表１に示されるように、Ｔｈｅ  Ｏｉｌ  Ａｎａｌｙｓｉｓ  Ｌａｂから得られたデータと一致する。
【００６７】
（表１：ＴＡＮ測定の結果）
【００６８】
【表１】
2008504409.tif 000003
（実施例２）
（原油からナフテン酸を除去するための触媒性脱炭酸）
この実施例は、原油中のナフテン酸の触媒性脱炭酸に有用なプロセスを概説する。ＭｇＯは、１５０℃〜２５０℃の温度範囲にて実施した４時間の反応において、飽和および芳香族の両方のモデルのナフテン酸化合物との脱炭酸活性を有することを示した。Ａｇ２Ｏの存在下において、生成されたＣＯ２の量は、「直接的な」触媒性脱炭酸を生じる他の脱炭酸生成物（ナフタレン）の量と一致した。これらの知見は、油からナフテン酸を除去するための、低い温度の、対費用効果が高い触媒性脱炭酸プロセスを提供する。さらに、この実施例は、種々の固体触媒の存在下におけるナフテン酸の触媒性脱炭酸を調査したことを示す。試験した触媒の間で、ＭｇＯは、モデルの飽和ナフテン酸化合物および芳香族ナフテン酸化合物の脱炭酸に関して、高い反応性を示す。Ａｇ２Ｏは、酸の転化を容易にするだけでなく、「直接的に」ナフトエ酸をナフタレンに転化する。
【００６９】
（実験的方法）
（選択したモデル化合物および油サンプル）
カルボン酸の対（ナフトエ酸（Ｃ１０Ｈ７ＣＯＯＨ）およびシクロヘキサンカルボン酸（ＣＨＣＡ））を、芳香族ナフテン酸および飽和ナフテン酸を示すモデル化合物として選択した。
【００７０】
５種の有機酸（シクロペンタンカルボン酸（ＣＰＣＡ）、シクロヘキサンカルボン酸（ＣＨＣＡ）、安息香酸（ＢＡ）、Ｃ５Ｈ１１−ＣＨＣＡおよびＣ７Ｈ１５−ＢＡ）を、ドデカンに溶解し、０．８７１％〜２．４７１％の範囲の重量濃度を得た。
【００７１】
Ｃｈｅｖｒｏｎ  Ｔｅｘａｃｏによって提供された４．３８の全酸価（ＴＡＮ）を有するＴｅｘａｃｏ原油を、この研究に使用した。
【００７２】
（実験の設定）
ミリグラムの桁のＮＡサンプル、触媒、および他の添加剤を、還元雰囲気下においてガラス管に封入した。この密封したガラス管を、温度を制御したオーブン中に配置して、制御した温度下において反応させた。
【００７３】
原油検査実験のために、４０ｍＬオートクレーブ反応器を使用してガラス管に封入された反応を実施する、異なる実験手順を確立した。この手順の詳細な説明は、以下の通りである：（ｉ）１２ｇの油および０．２４〜０．６０ｇの触媒（油の２〜５重量％）を、この反応器に装填した；（ｉｉ）これら２つの成分を、この反応器を振盪することによって１時間、予め混合した；（ｉｉｉ）この反応を、この反応器を継続的に振盪しながら２５０〜３００℃の温度で４時間行わせて、この油とこの触媒との間の良好な接触を達成した；（ｉｖ）所望の反応時間が経過した後、この反応器を冷却し、そしてこの処理した油を、真空濾過によってこの触媒から分離した。
【００７４】
（分析方法）
反応気体を、標準的な気体輸送法を介して、真空ライン中に収集し、そして定量化した。次いで、得られた気体をＧＣによって分析して、上記反応において生成されたＣＯ２および他の気体の量を定量化した。固体残渣（推定上、未反応の酸を含む）を、ジクロロメタンを使用して抽出し、そしてＧＣ分析に供した。これらの数値（ｎｕｍｂｅｒｓ）を使用して、起こった酸の転化の量を計算した。
【００７５】
原油の試験のために、反応前後の、ナフテン酸サンプルの全酸価（ＴＡＮ）を、Ｓｔａｎｄａｒｄ  Ｔｅｓｔ  Ｍｅｔｈｏｄ  ｆｏｒ  Ａｃｉｄ  Ｎｕｍｂｅｒ  ｏｆ  Ｐｅｔｒｏｌｅｕｍ  Ｐｒｏｄｕｃｔｓ  ｂｙ  Ｐｏｔｅｎｔｉｏｍｅｔｒｉｃ  Ｔｉｔｒａｔｉｏｎ（ＡＳＴＭ−Ｄ  ６６４）によって測定した。この作業を、Ｔｈｅ  Ｏｉｌ  Ａｎａｌｙｓｉｓ  Ｌａｂにて行った。
【００７６】
（理論的方法）
反応物、生成物、中間体および遷移状態（ＴＳ）の気相ジオメトリー（ｇａｓ  ｐｈａｓｅ  ｇｅｏｍｅｔｒｙ）を、密度汎関数理論のＢ３ＬＹＰ汎関数を使用して最適化した。全ての計算結果に対する６−３１Ｇ（ｄ）基底系を、使用した。全ての停留点は、極小（０の虚振動）およびＴＳ（１の虚振動）に対してポジティブに同定した。振動数をまた、全ての停留点において計算して、０点エネルギー（ＺＰＥ）および熱力学パラメーターを得た。
【００７７】
（結果）
（モデル化合物の触媒性脱炭酸）
表２は、触媒反応のＣＯ２発生を記載する。試験した種々の固体触媒の間で、飽和および芳香族の両方に対するＭｇＯから発生したＣＯ２の量（１７．４％および２５．５％のｍｏｌの転化に対応する、３０．３８ｍｌ／ｇおよび３３．２０ｍｌ／ｇ）は、他の固体触媒からの量よりずっと高かった。ＣＯ２形成の欠如は、必ずしも酸の転化が起こらなかったことを意味せず、ある程度のＣＯ２がこれらの金属酸化物によって吸着されて、カーボネートが形成されたようである。しかし、ＣＯ２の検出は、酸化合物の転化を明確に示す。ＭｇＯは、ナフテン酸化合物の脱炭酸に関して最も高い反応性を示した。有機塩基（例えば、ピリジン）の添加は、触媒反応性をわずかに促がし得た。ピリジンの存在下において、ＭｇＯ触媒性の脱炭酸は、１００℃と同程度に低い温度で起こった。
【００７８】
（表２．モデル化合物の触媒性脱炭酸）
【００７９】
【表２】
2008504409.tif 000004
ｂの反応温度および反応時間（１００℃および４時間）を除いて、反応温度および反応時間は、２００℃および４時間である。
【００８０】
（酸混合物の触媒性脱炭酸）
有機酸の脱炭酸における開発したＭｇＯ系触媒の有効性を試験するために、５種の酸化合物の混合物を調製して、高い酸含有量を有する油の組成を部分的に模擬した。表３に記載したように、より高い酸の転化を、単一の酸試験の場合において、ＭｇＯから得た。この酸の転化は、少量のＮｉおよびＣｕをＭｇＯ上に負荷した場合に、さらに改善され、そしてこの転化は、＞９０％に達した。
【００８１】
（表３．酸混合物の触媒的脱炭酸）
【００８２】
【表３】
2008504409.tif 000005
ＣＰＣＡ（シクロペンタンカルボン酸）、ＣＨＣＡ（シクロヘキサンカルボン酸）、ＢＡ（安息香酸）、２００℃、４時間。
【００８３】
（ＭｇＯ触媒性の脱炭酸反応）
上記反応の間の、ナフテン酸の分解に関する温度依存性およびＭｇＯ負荷効果を、調査した。これらの反応を、固定したＭｇＯ負荷（２０重量％）において１００℃〜３００℃の範囲で反応温度を変化させること、および２５０℃において０〜４０重量％でＭｇＯ負荷を変化させることによって、個別に行った。ガス状生成物および残った固体生成物を分析して、ＣＯ２収率および酸の転化についてのデータを得た。
【００８４】
図６に示す結果は、この酸の転化が、約１５０℃で始まり、１５０℃〜２５０℃の範囲で迅速に増加し、次いで、より高い温度で横ばいになったことを示す。２５０℃を超える温度において、８０％を超える酸が転化されたが、ＣＯ２収率は、増加し続けなかった。０〜２０重量％の範囲でのＭｇＯ負荷の増加は、このＣＯ２収率およびこの酸の転化を直線的に増加させたが、ＭｇＯ負荷の量のさらなる増加は、このＣＯ２収率をさらに増加させなかった。
【００８５】
（ＭｇＯ触媒性の脱炭酸反応の機構研究）
ＭｇＯの存在下における、妥当な協奏した酸化的脱炭酸経路を、全ての安定な、計算された中間状態および遷移状態のエネルギー図を用いて、気相において理論的に研究した。この反応経路を、図７に示す通り、安息香酸をフェノールに転化する３工程の機構のように要約する：
工程１：カルボキシル基のＣ原子における求核攻撃（（Ａ）〜（Ｂ））；
工程２：４員環の遷移状態を介する水酸基の転移（ＴＳ−Ｉ（Ｃ）を経由する（Ｂ）〜（Ｄ））；
工程３：脱炭酸よるプロトン転移の達成（ＴＳ−２（Ｅ）を経由する（Ｄ）〜（Ｆ））。
【００８６】
芳香環のオルト位における水酸基の攻撃を特徴付ける、ＴＳ−Ｉに対する計算された遷移の障壁（約３０ｋｃａｌ／ｍｏｌ）は、本明細書中に開示される実験条件（２００℃、４時間）と一致する。しかし、オルト位からｉｐｓｏ位へのプロトンの移動を特徴付ける、ＴＳ−２に対する障壁（４９ｋｃａｌ／ｍｏｌ）は、予想したものよりも高い。これは、気相のみの、単一分子の計算を行ったという事実に、一部起因し得る。より大きい金属酸化物クラスターおよび／または水の補助を伴うさらなる計算は、この障壁が、より低いことを予期する。
【００８７】
（ＣＯ２収率  対  酸の転化）
試験した金属酸化物の大部分がＣＯ２生成を生じた一方で、酸の転化は、既に起こっていたかもしれない。実際に、表４に示す通り、数種の金属酸化物の存在下における、ＣＯ２収率および酸の転化を比較することによって、この酸の転化が、ほとんどの場合において、一般的にはＣＯ２収率よりずっと高いことが明確となる。この大きな違いは、従来の酸−塩基反応によるカルボン酸塩の形成、または金属酸化物によるＣＯ２の吸着を介したアルカリ土類金属の炭酸塩の形成のいずれかに起因し得る。しかし、これらの形成は、これらの油を魅力のないものにする、一連のエマルションの問題を生じることが公知である。この意味において、Ａｇ２Ｏの場合は、確実に、「きれいな（ｃｌｅａｎ）」触媒の良好な選択である。なぜなら、この酸の転化は、ＣＯ２収率と一致するからである。さらに、この脱炭酸生成物（ナフタレン）をまた、検出した。これは、「直接的な」触媒性脱炭酸反応が起こったことを明確に示す。
【００８８】
（表４：数種の金属酸化物の存在下におけるＣＯ２収率および酸の転化の比較）
【００８９】
【表４】
2008504409.tif 000006
２５０℃；ｃａｔ約１０ｍｇ。
【００９０】
（原油を用いた試運転）
原油の脱炭酸反応に関して、試薬としての金属酸化物触媒群の、最初の試験実行の結果を、図８に示す。ＣａＯが、高い酸の転化（約７０％）を示す一方で、ＭｇＯ、Ａｇ２Ｏ、およびＣｕＯは、酸の除去に関して、予期したような著しい反応性を示さなかった。このことは、この油中の不純物から生じるこの触媒の失活に起因するようである。
【００９１】
（実施例３）
（希土類金属酸化物を使用するナフトエ酸の触媒性脱炭酸）
ＣｅＯ２、Ｌａ２Ｏ３、Ｙ２Ｏ３およびＺｒＯ２が挙げられる数種の希土類金属酸化物を、モデルの酸（ナフトエ酸（Ｃ１０Ｈ７ＣＯＯＨ））を用いて試験し、そしてその結果を、表２に示した。低いＣＯ２収率（表５に示すような、ＣＯ２への炭素の転化として定義される）は、これらの金属酸化物が触媒性脱炭酸に関して不活性であることを示唆する。金属酸化物ＺｒＯ２は、酸−塩基の二重の官能性を示した。
【００９２】
（表５：希土類金属酸化物を使用するナフトエ酸の触媒性脱炭酸）
【００９３】
【表５】
2008504409.tif 000007
ＮＡ、Ｃ１０Ｈ７ＣＯＯＨ、２−ナフトエ酸。
【００９４】
（実施例４）
（酸化的遷移金属酸化物を使用するナフテン酸の触媒性脱炭酸）
より酸化的な金属酸化物を、モデル化合物（ナフトエ酸およびシクロヘキサンペンタン酸）の触媒性脱炭酸において調査した。後者は、原油中のナフテン酸の成分として、より代表的であると見なされる。試験した金属酸化物としては、Ａｇ２Ｏ、ＡｇＯ、ＭｎＯ２、Ｍｎ２Ｏ３、ＰｂＯ２、ＣｕＯ、Ｃｕ２Ｏ、Ｆｅ２Ｏ３およびＣｏ２Ｏ３が挙げられる。これらの金属酸化物の全ては、可変性の酸化的状態を有する。
【００９５】
表６のデータは、触媒性脱炭酸の指標であるＣＯ２形成がＦｅ２Ｏ３を除く各場合において検出されたことを示す。２５０ｏＣの温度において、そのＣＯ２収率は、全て、１０％より低かったが、その酸の転化は、より高いもの到達し得る。反応温度の３００ｏＣまでの上昇は、より高いＣＯ２収率、およびより高い酸の転化をもたらした。このことは、これらの金属酸化物の酵素活性が温度感受性であることを示唆する。重要なことには、Ａｇ２ＯによるＣＯ２収率が、９６．９３％と同程度の高さに達した。このことは、このナフトエ酸が、ほぼ完全に、ＣＯ２に転化されたことを示す。９３．９％の高い酸の転化は、これらデータと一致する。さらに、別の重要な脱炭酸生成物として、ナフタレンをまた検出した。ナフタレンへの炭素の転化として定義される、ナフタレンの収率は、６６．２％に達した。さらに、ＧＣ−ＭＳ分析はまた、１，２’−ビナフタレンおよび２，２’−ビナフタレン（Ｃ２０Ｈ１４）の形成を同定した。これらの副生物は、ナフタレンの二量体化の結果であり得る。この結果は、この反応がラジカル機構によって起こったことを強力に示唆した。
【００９６】
異なる酸化的状態における同じ金属原子の比較は、それらの脱炭酸の有効性において、一般的傾向を示さなかった。例えば、Ａｇ（Ｉ）は、Ａｇ（ＩＩ）より非常に活性であるが、Ｍｎ（ＩＶ）は、Ｍｎ（ＩＩＩ）より多くのＣＯ２を生じる一方で、Ｃｕ（Ｉ）およびＣｕ（ＩＩ）は、３００ｏＣの温度にてほぼ等しいＣＯ２収率を与えた。
【００９７】
新しい酸基質（シクロヘキサンペンタン酸（ＣＨＰＡ））に対してＡｇ２Ｏ、ＭｎＯ２およびＰｂＯ２を適用する場合、ＣＯ２をまた、検出したが、その収率は、より低い反応温度に起因して高くなかった。これらの結果は、多様な酸基質の構造と反応する、酸化的な金属酸化物触媒の適用に対する見込みを示す。
【００９８】
酸化的な金属酸化物における触媒性脱炭酸の機構に関して、ラジカル中間体を介する酸化的脱炭酸は、最も妥当な反応経路である。したがって、これらの化合物の酸化性能は、その活性とって必須である。
【００９９】
（表６．酸化的な金属酸化物の存在下におけるモデルのカルボン酸の触媒性脱炭酸）
【０１００】
【表６】
2008504409.tif 000008
ＮＡ、Ｃ１０Ｈ７ＣＯＯＨ、２−ナフトエ酸；ＣＨＰＡ、Ｃ６Ｈ１１Ｃ４Ｈ８ＣＯＯＨ、シクロヘキセンペンタン酸。
【０１０１】
（実施例５）
（固体触媒の存在下における原油との反応速度測定）
ＴＡＮ、油の粘性および処理した油のＩＲ吸着を、複数の冷トラップを使用して異なる反応段階にて測定した。２種の触媒（ＭｇＯおよびＭｎＯ２）を、調査した。ＭｇＯおよびＭｎＯ２は、モデル化合物の脱炭酸、およびバッチ反応試験における原油からのナフテン酸の除去に対して有効であることが示された。
【０１０２】
この反応において、０．５ｇの触媒（粒子サイズ２８〜６５）および添加した２％のＣＨＰＡを有するＴｅｘａｃｏからの原油を、３ｇ／時間〜４ｇ／時間の流量で反応器に添加した。反応の間に、赤外分光学（ＩＲ）を使用して、この触媒の有効性をモニタリングした。この触媒を、ＲＣＯＯＨの吸着（約１，７００ｎｍにおけるピークによって示されるような）が顕著に回復した場合に、失活したと見なした。これが起こった場合、この反応を、終了した。これらの油を、異なる反応間隔にて回収し、そしてＴＡＮ分析および粘度測定に供した。
【０１０３】
異なる温度での熱処理の結果を、図９および表７に示す。ＩＲ測定は、温度効果が、増加およびその後の減少を提示することを示した。２５０℃および３００℃で処理した油についてのＴＡＮが、開始の送りより高いことを見出した。これは、この温度範囲におけるナフテン酸以外のいくつかの軽い成分の蒸発に起因し得、ナフテン酸濃度の明らかな増加を生じる。この温度を約３５０℃までさらに増加させた場合、ある程度のナフテン酸は、蒸発するか、または分解して、より低い酸度を生じた。
【０１０４】
ＭｇＯ触媒に関して、この反応を、全部で２９．２５時間（８０℃で２時間、１５０℃で２時間、２５０℃で２１．３３時間、および３００℃で４時間）、継続的に行い、図６および表８に示す結果を得た。ＩＲ測定は、触媒が２５０℃（全１３時間）で９時間まで有効であったことを示した。このとき、４７．７４ｇの油を回収し、そして油処理能力を、ＭｇＯ  １ｇあたり９５．４８ｇの油であると計算した。この油のＴＡＮは、流れにおいて１３時間後に３０％を超えて減少した。
【０１０５】
本発明者らは、図１０および表９に示すように、反応温度を３００℃までさらに上昇させ、そしてこの油を、より長い時間ＭｇＯ触媒によって処理した。ＩＲ測定は、失活が１２時間３０分から始まったことを示した。ＴＡＮ測定は、反応時間２〜４時間および反応時間５〜８時間の間に回収した油について、それぞれ、５．６および７．９のより低い値を与えた。ＴＡＮの減少に基づいて計算した酸の転化は、６４％〜５０％に達した。反応温度を３５０℃まで連続的に上昇させることによって、この回収した油は、より迅速に流れた。これは、より低い粘性を生じた。任意の特定の理論に拘束されることを望まないが、おそらくＭｇＯによって促される触媒性クラッキングが、この結果を導き得たことが考えられる。
【０１０６】
酸の除去に対するＭｇＯの役割において、それは、複数の機構を有すると考えられる。モデルの酸化合物による結果は、そのＣＯ２形成に起因して、その脱炭酸活性を同定した。一方で、その固有の強い塩基度に起因して、ＭｇＯはまた、酸−塩基の中和によって、酸と反応する傾向にある。より高い温度において、ＭｇＯは、炭水化物のＣ−Ｃクラッキングを容易にする活性があることが報告された。
【０１０７】
本発明者らは、図１２および表１０に示すように、ＭｎＯ２において流動試験（ｆｌｏｗ  ｔｅｓｔ）を行った。ＭｎＯ２触媒に関して、その反応を、２５０℃で１０時間３０分、継続的に行った。ＩＲ測定は、ＭｎＯ２が、初期の反応においてＲＣＯＯＨの減少に有効であり、次いで、そのピークは、反応時間と共に徐々に増加することを示した。１０時間３５分後、それは、ほぼ完全に回復した。ＴＡＮ分析は、この油のＴＡＮが４．１７時間までは、ある程度まで減少し、そして油処理能力が、ＭｎＯ２  １ｇあたり約５１ｇの油であったことを示した。
【０１０８】
（表７：熱処理したものについてのＴＡＮおよび粘度の測定）
【０１０９】
【表７】
2008504409.tif 000009
（表８：２５０℃以下でＭｇＯによって処理した油についてのＴＡＮおよび粘度の測定）
【０１１０】
【表８】
2008504409.tif 000010
（表９：３００℃および３５０℃にてＭｇＯによって処理した油についてのＴＡＮおよび粘度の測定）
【０１１１】
【表９】
2008504409.tif 000011
ＭｇＯ  ０．５ｇ，３００℃，３５０℃      送り，油＋２％  ＣＨＰＡ。
【０１１２】
（表１０：２５０℃にてＭｎＯ２によって処理した油についてのＴＡＮおよび粘度の測定）
【０１１３】
【表１０】
2008504409.tif 000012
流量：４．５７〜２．０８ｍｌ／ｈｒ。
【０１１４】
（実施例６）
（粘土鉱物上へのナフテン酸吸着）
モデルのナフテン酸（ＮＡ）溶液を、ドデカン（Ｃ１２）に溶解したテトラデセンを伴う４種の市販のＮＡ（すなわち、シクロヘキサンプロピオン酸（ＮＡ１）、安息香酸（ＮＡ２）、シクロヘキサンペンタン酸（ＮＡ３）、および４−ヘプチル安息香酸（ＮＡ４））を使用することによって調製した。それらの濃度は、それぞれ約０．５重量％であった。数種のクレーサンプル（Ｓｏｕｒｃｅ  Ｃｌａｙ  Ｒｅｐｏｓｉｔｏｒｙ  ｏｆ  Ｃｌａｙ  Ｍｉｎｅｒａｌ  Ｓｏｃｉｅｔｙ  ａｔ  Ｐｕｒｄｕｅ  Ｕｎｉｖｅｒｓｉｔｙ、Ｗｅｓｔ  Ｌａｆａｙｅｔｔｅ、ＩＮから得た）、すなわち、カオリン（ＫＧａ−２）、イライト（ＩＭｔ−１）、イライト−スメクタイト混合層６０／４０（ＩＳＭｔ−２）、イライト−スメクタイト混合層７０／３０（ＩＳＣｚ−１）、パリゴルスカイト（ＰＦ１−１）、モンモリロナイト（ＳＡｚ−１）、Ｃａ−モンモリロナイト（ＳＡｚ−２）、モンモリロナイト、ＣＡ（ＳＣａ−３）、海泡石（ＳｅｐＳｐ−１）、ヘクトライト（ＳＨＣａ−１）、およびＮａ−モンモリロナイト、ＷＹ（ＳＷｙ−２）を、この研究のためのモデル吸着剤として選択した。使用した粘土鉱物の化学組成を、表１１に示す。
【０１１５】
上記吸着実験を、バッチ平衡技術（ｂａｔｃｈ  ｅｑｕｉｌｉｂｒａｔｉｏｎ  ｔｅｃｈｎｉｑｕｅ）を使用して実施した。所望の量のＮＡ溶液を、既知の量の粘土鉱物を含んだ異なるガラス製遠心チューブに添加した。これらのチューブを、２５℃および６６℃にて２４時間振盪し、次いで１０分間遠心分離した。上清を、取り出し、そして分析に供し、Ｈｅｗｌｅｔｔ  Ｐａｃｋａｒｄガスクロマトグラフ−質量分析（ＧＣ−ＭＳ）を使用してＮＡ濃度を決定した。クレーを含まない溶質の濃度における変化は、実験時間内のこれらのチューブにおいて検出されなかった。したがって、クレーのスラリーから得た上清中の溶質質量の損失は、クレーによる吸着に起因すると仮定した。吸着されたＮＡの量を、ドデカン溶液中の最初の溶質濃度と平衡状態の溶質濃度との間の違いから計算した。
【０１１６】
（表１１：粘土鉱物の化学組成）
【０１１７】
【表１１】
2008504409.tif 000013
表１２は、選択されたクレー吸着剤上に吸着されたＮＡの結果を概説する。吸着剤としての種々のクレーのＮＡに対する親和性の順序は、以下である：ＳｅｐＳｐ−１＞ＳＷｙ−２＞ＳＡｚ−１＞ＰＦ１−１＞ＳＨＣａ−１≧ＳＣａ−３＞ＳＡｚ−２＞ＩＭｔ−１＞ＩＳｃｚ−１＞ＫＧａ−２＞ＩＳＭｔ−２。さらに、各試験において、著しい吸着は、テトラデセンについて観察されなかった。この結果は、これらのクレー吸着剤が、ＮＡに対して選択的であるが、炭水化物に対して選択的でないことを示す。これは、海泡石（ＳｅｐＳｐ−１）およびＮａ−モンモリロナイト（ＳＷｙ−２）が、原油からＮＡを除去するための、潜在的に効率的な吸着剤であることを示す。ＮＡを吸着する能力は、ＳｅｐＳｐ−１およびＳＷｙ−２について、それぞれ、クレー１ｇあたり６８ｍｇの酸および５３ｍｇの酸に達した。対照的に、ＩＳＣｚ−１は、酸の吸着に関して不活性であることが見出された。使用したクレーのほとんどにおいて、吸着される４種のＮＡのクレーに対する親和性の順序は、ＫＧａ−２に対するものを除いて、以下である：ＮＡ２＞ＮＡ３＞ＮＡ１＞ＮＡ４。これらのクレー上への安息香酸の吸着は、他のＮＡの吸着と比較して、より有効であった。芳香環を有する安息香酸は、物理的吸着−化学的吸着に対する強力な影響を示した。
【０１１８】
上記鉱物の分析を、表１１に示すように金属の％ではなく、酸化物の％として報告する。ＮＡ吸着を、個別かまたは一緒に、ＭｇＯ、ＣａＯ、およびＮａ２Ｏの濃度と関連付けた。吸着されたＮＡの量は、おおまかに、ＭｇＯの量と共に増加することが見出された（図１３）。これらのＮＡの吸着は、クレーの化学構造に影響され得る。
【０１１９】
（表１２：選択したクレー吸着剤に由来する酸の除去の有効性）
【０１２０】
【表１２】
2008504409.tif 000014
（実施例７）
（ＭｇＯによる触媒作用後の原油のＴＡＮおよび粘性の減少）
２０〜６０メッシュの粒子サイズを有する１ｇのＭｇＯを、流通反応装置中の原油のサンプルに添加した。反応を、３００℃および３５０℃にて実施した。３００℃におけるこの反応の実行を、５４時間行い、そしてこの反応の間に、この油の流量は、１５．３５ｍＬ／時間〜１．７６ｍＬ／時間（主に、２ｍＬ／時間〜５ｍＬ／時間の範囲）に変化した。反応の間に回収した油の総量は、２０６．２３ｇであった。異なる反応段階において変化するＴＡＮを、図１４にプロットする。開始の油のＴＡＮは、４．７９であり、そして処理した油のＴＡＮは、２．４２〜３．２０の範囲であった。この触媒は、４８時間より長く活性なままであり、そしてＴＡＮの減少速度３３．２％〜４９．９％の範囲であった。３００℃における実験の結果を、表１３に示す。
【０１２１】
（表１３．３００℃におけるＭｇＯによる原油の流動反応）
【０１２２】
【表１３】
2008504409.tif 000015
ＭｇＯ  １．０ｇ、２０〜６０メッシュ。
【０１２３】
３５０℃にて７．７時間試験した反応サンプルに関して、ＴＡＮは、４．７２から１．７５まで減少し、そしてその粘度は、４０℃において６，３００ｃＰから１７４ｃＰまで減少した。処理した油について推定したＡＰＩは、１８度であり、そして最初の送り（原油）は、約１３度であった。
【０１２４】
同様の反応を、３２５℃にて８時間実施した。この場合において、ＴＡＮは、４．７２から２．９１まで減少し、そして終点における粘度は、おおまかに、最初における粘度の半分であった。
【０１２５】
（実施例８．触媒の存在下における混酸の反応）
酸の転化の分析を、ニッケルおよびＡ１２Ｏ３の存在下においてＭｇＯを使用して行った。以下の酸を含む混酸溶液を、使用した：２．４７％のＣＰＣＡ（シクロペンタンカルボン酸）；１．９３％のＣＨＣＡ（シクロヘキサンカルボン酸）；０．８７％のＢＡ（安息香酸）；１．１０％のＣ５Ｈ１１−ＣＨＣＡ；１．１１％のＣ７Ｈ１５−ＢＡ。この反応のために使用した溶媒は、デカンであった。この反応を、２００℃にて４時間実施した。これらの結果を、以下の表１４に示す。
【０１２６】
（表１４：触媒の存在下における混酸の反応）
【０１２７】
【表１４】
2008504409.tif 000016
（実施例９）
（より高い機械的ストレスを伴う触媒および添加した不活性材料を伴う触媒を使用して改善した油を改良する工程）
流動反応２０（ＦＲ２０）において、この反応を、１．０ｇのＭｇＯを使用し、３２５℃にて、２．０５ｍＬ／時間〜６．５６ｍＬ／時間の流量を用いて１６４時間、継続的に実行した。この反応において、ガラスビーズをこの触媒に添加して、触媒粒子の移動を抑制した。さらに、使用したＭｇＯは、４０〜６０のメッシュサイズを有した。この反応において処理した油についてのＴＡＮは、約２０％〜３０％減少した。ＦＲ２０の結果を、表１５に示す。
【０１２８】
（表１５：流動反応２０の結果）
【０１２９】
【表１５】
2008504409.tif 000017
さらなる反応（ＦＲ２１）において、その温度を、３５０℃まで上昇させ、そしてその流量を、１．０ｍＬ／時間に設定し、そしてこの反応を、４０．９時間実行した。これらの場合において、ＴＡＮは、４．７１から１．７４まで減少し、そして粘度は、６，３００ｃＰから２８２ｃＰまで（４０℃において）減少した。得られた油のＡＰＩは、１７．７度であると推定される。ＦＲ２０の結果を、表１６に示す。
【０１３０】
（表１６：流動反応の結果）
【０１３１】
【表１６】
2008504409.tif 000018
【図面の簡単な説明】
【０１３２】
【図１】図１は、本発明の実施形態に従った、酸の転化のプロセスを示す。
【図２】図２は、本発明の実施形態に従った、金属酸化物媒介性の酸の転化の間に起こり得る反応の型を示す。酸化マグネシウムは、例示の目的で示される。
【図３】図３Ａは、本発明の実施形態に従った、油中のカルボン酸を連続して除去するための２つの方法（吸着および触媒的処理）を示す。図３Ｂは、本発明の実施形態に従った、油中のカルボン酸を並行して除去するための２つの方法（吸着および触媒的処理）を示す。
【図４】図４Ａは、本発明の実施形態に従った、固定層流通反応装置についての反応設備を示す。Ｐ１およびＰ２は、反応の上流および下流の、システムの圧力変化を示す圧力計である。ＴＣは、温度制御ユニットを示す。図４Ｂは、本発明の実施形態に従った、流通反応装置の固定層触媒部分を示す。
【図５】図５Ａは、本発明の実施形態に従った、ＫＯＨ／イソプロパノール溶液に対するフタル酸水素カリウムの滴定曲線を示す。図５Ｂは、本発明の実施形態に従った、油サンプルに対するＫＯＨ／イソプロパノール溶液の滴定曲線を示す。
【図６】図６は、本発明の実施形態に従った、ＭｇＯ触媒性の脱炭酸反応（（ａ）温度効果および（ｂ）触媒負荷効果）を示す。
【図７】図７は、本発明の実施形態に従った、協奏したＭｇＯ触媒性の脱炭酸経路を示す。
【図８】図８は、本発明の実施形態に従った、種々の金属酸化物触媒を使用した油サンプルの酸の転化を示す。
【図９】図９は、本発明の実施形態に従った、原油の熱処理を示す。
【図１０】図１０は、本発明の実施形態に従った、２５０℃以下でＭｇＯの存在下における流動反応を示す。
【図１１】図１１は、本発明の実施形態に従った、３００℃および３５０℃でのＭｇＯの存在下における流動反応を示す。
【図１２】図１２は、本発明の実施形態に従った、２５０℃でのＭｎＯ２の存在下における流動反応を示す。
【図１３】図１３は、本発明の実施形態に従った、ＮＡ吸着の間の、クレー中のＭｇＯの％との相関関係を示す。
【図１４】図１４は、本発明の実施形態に従った、原油およびＭｇＯを含む反応における３００℃での、時間に対するＴＡＮを示す。
【図１】
2008504409.tif 000019
【図２】
2008504409.tif 000020
【図３】
2008504409.tif 000021
【図４】
2008504409.tif 000022
【図５】
2008504409.tif 000023
【図６】
2008504409.tif 000024
【図７】
2008504409.tif 000025
【図８】
2008504409.tif 000026
【図９】
2008504409.tif 000027
【図１０】
2008504409.tif 000028
【図１１】
2008504409.tif 000029
【図１２】
2008504409.tif 000030
【図１３】
2008504409.tif 000031
【図１４】
2008504409.tif 000032
【国際調査報告】
2008504409.tif 000033
2008504409.tif 000034
2008504409.tif 000035